(57)【要約】【課題】  参照電極の機能を安定させて再現性の高い測定が行えるようにし、またより高感度、高応答性の電気化学センサを提供できるようにする。【解決手段】  絶縁性の基板１の表面において参照電極４、作用電極２及び対極３が露出して設けられ、基板１内には各電極２，３，４への配線５１，５２，５３が埋設されている。参照電極４は、金製の主部４１を覆ったポリアニリン膜４２で形成され、作用電極２は金製の主部２１を覆った自己組織化単分子膜であるフェロセニルヘキサンチオール膜２２で形成されている。ポリアニリン膜４２は、主部４１に対して真空紫外線を照射した後、定電流電解法により形成されている。【選択図】  図２
2015190811.tif 000002
【特許請求の範囲】
【請求項１】
絶縁性の基板の表面において露出するよう参照電極、作用電極及び対極が設けられ、基板内には各電極への配線が埋設された構造を有する平板型三電極式電気化学センサであって、
参照電極は、下地金属部材を覆ったポリアニリン膜で形成されていることを特徴とする平板型三電極式電気化学センサ。
【請求項２】
前記下地金属部材は、前記配線の材料よりも化学的に安定な金属で形成され、前記配線の端部を覆った主部であり、
前記ポリアニリン膜は、主部と前記配線の端部との境界部分も含めて主部を覆っていることを特徴とする請求項１記載の平板型三電極式電気化学センサ。
【請求項３】
前記作用電極は、金より成る下地金属部材を覆った膜であって、目的物質を選択的に吸着又は脱離、あるいは酸化又は還元させるための自己組織化単分子膜で形成されていることを特徴とする請求項１又は２記載の平板型三電極式電気化学センサ。
【請求項４】
前記自己組織化単分子膜は、フェロセンを末端に持つアルカンチオール膜であることを特徴とする請求項３記載の平板型三電極式電気化学センサ。
【請求項５】
絶縁性の基板の表面において露出するよう参照電極、作用電極及び対極が設けられ、基板内には各電極への配線が埋設された構造を有する平板型三電極式電気化学センサの製造方法であって、
参照電極用の下地金属部材の表面に波長２００ｎｍ以下の真空紫外線を照射した後、当該下地金属部材の表面にポリアニリン膜を堆積させて参照電極を形成することを特徴とする平板型三電極式電気化学センサの製造方法。
【請求項６】
前記ポリアニリン膜の堆積を定電流電解法により行う方法であり、アニリンを含む過塩素酸溶液中に前記下地金属部材を浸漬し、前記下地金属部材を定電流電解法における作用電極として使用しながら前記ポリアニリン膜を堆積させることを特徴とする請求項５記載の平板型三電極式電気化学センサの製造方法。
【発明の詳細な説明】
【技術分野】
【０００１】
この出願の発明は、各種目的物質の測定や分析、検出等（以下、測定と総称する）に使用される電気化学センサに関するものであり、特に、作用電極、参照電極及び対極が基板に設けられた構造の平板型三電極式電気化学センサに関するものである。
【背景技術】
【０００２】
電気化学測定は、目的物質を含む液相試料中に複数の電極を浸漬し、電極間の電位差、電流又は交流インピーダンスを計測することにより、目的物質を定量的に及び又は定性的に測定する技術である。複数の電極のうちの一つは、目的物質と感応する作用電極であり、他の一つは、作用電極との間に電位差を設定したり電流を流したりするための対極である。作用電極は、電極表面での微量な物質移動に伴って敏感に電気化学応答をすることが必要で、このような作用電極を含むツールは、一般的に電気化学センサと呼ばれている。
【０００３】
このような電気化学センサには、作用電極及び対極に加えて参照電極を備えた三電極式のものが知られている。参照電極は、目的物質と反応せず一定電位を維持する電極である。三電極式電気化学センサは、電位差測定法（ポテンショメトリー）を行う際にしばしば使用されるものであり、参照電極との電位差を計測することにより目的物質を定量的に及び又は定性的に測定することが行われる。
特許文献１には、三電極式電気化学センサを使用した測定の一例が示されている。ここでは、液相試料中に三電極式電気化学センサを浸漬した上で、作用電極と参照電極間に電位を印加し、作用電極と対極とを流れる電流を計測することにより目的物質の濃度を測定している。
【０００４】
このような電気化学センサでは、一般的に、各電極は白金や金などの化学的に安定な導電性材料から形成されている。参照電極については、電位を安定的に維持する観点から、表面にカーボンペーストを施したり、電極表面に銀（Ａｇ）めっきを施したりする場合がある。または、銀めっきした上にさらに塩化銀（ＡｇＣｌ）で覆った銀／塩化銀電極が使用されることもある。
【０００５】
また、特許文献２に示されているように、導電性材料からなる配線にカーボンペーストを塗布し、その上部に金蒸着を施した構造の参照電極が使用されることもある。この構造では、カーボンペーストが下地の配線からの金属拡散をブロックするので、参照電極の最表面の金の純度低下を防止することが可能となる。
【先行技術文献】
【特許文献】
【０００６】
【特許文献１】特許３８８５１２１号公報
【特許文献２】特開２０１０−２７２８５７号公報
【発明の概要】
【発明が解決しようとする課題】
【０００７】
上述した三電極式電気化学センサにおいて、参照電極の機能が安定していることは、再現性の高い測定を行う上で重要である。参照電極の作用が不安定で、参照電位がその時々でばらついていると、測定結果もばらつくことになり、測定結果の信頼性が低下することになる。
発明者らは、ある種の測定実験を行っている際、参照電極の機能が不安的になり、測定の再現性が低下することを確認した。測定結果の再現性低下は、生体試料のような不純物を含み得る液相試料の場合に特に確認された。
この出願の発明の第一の目的は、上記課題を解決することにある。即ち、不純物を含み得る液相試料の場合でも参照電極の機能を安定させることができ、再現性の高い測定が行える平板型三電極式電気化学センサを提供することを第一の目的としている。
【０００８】
一方、上述したような電気化学センサにおいて、参照電極と作用電極との間の距離は、できるだけ短い方が好ましい。両者の距離が長いと、作用電極と対極間に電流が流れる際に液相試料が持つ抵抗（溶液抵抗）により生じる電圧降下（ＩＲドロップ）の影響が大きくなり、電位がずれるおそれがあるからである。また、両者の距離が長いと、残余電流（バックグラウンド電流）が大きくなり目的物質の酸化還元反応に基づく微小な電流が残余電流内に埋没するため、目的とする電流応答が小さくなり、十分な検出感度を得ることができない。
【０００９】
参照電極と作用電極との間の距離をできるだけ近接させるためには、三電極式電気化学センサを平板型とし、参照電極と作用電極とを平板の同一面に作製することが好ましいと考えられる。しかしながら、この構成においても、必ずしも参照電極と作用電極との間の距離を短くできるわけではない。
【００１０】
作用電極の機能を最適化させるため、金や白金といった金属を他の材料で修飾することがある。修飾は、当該他の材料の膜で被覆することで行われる。この場合、電極間距離が短いと、被覆処理の際に他の電極を汚染してしまうことがあり得る。
汚染を防止しながらセンサを製作するには、電極間の距離をある程度十分に長くする必要がある。このため、溶液抵抗の影響が大きくなり、高感度、高応答性の測定が行えない問題がある。
この出願の発明の第二の目的は、上記課題を解決することにある。即ち、電極間の距離を短くした場合でも他の電極を汚染することがなく製作ができるようにし、より高感度、高応答性の電気化学センサを提供できるようにすることを第二の目的としている。
【課題を解決するための手段】
【００１１】
上記課題を解決するため、本願の請求項１記載の発明は、絶縁性の基板の表面において露出するよう参照電極、作用電極及び対極が設けられ、基板内には各電極への配線が埋設された構造を有する平板型三電極式電気化学センサであって、
参照電極は、下地金属部材を覆ったポリアニリン膜で形成されているという構成を有する。
また、上記課題を解決するため、請求項２記載の発明は、前記請求項１の構成において、前記下地金属部材は、前記配線の材料よりも化学的に安定な金属で形成され、前記配線の端部を覆った主部であり、
前記ポリアニリン膜は、主部と前記配線の端部との境界部分も含めて主部を覆っているという構成を有する。
また、上記課題を解決するため、請求項３記載の発明は、前記請求項１又は２の構成において、前記作用電極は、金より成る下地金属部材を覆った膜であって、目的物質を選択的に吸着又は脱離、あるいは酸化又は還元させるための自己組織化単分子膜で形成されているという構成を有する。
また、上記課題を解決するため、請求項４記載の発明は、前記請求項３の構成において、前記自己組織化単分子膜は、フェロセンを末端に持つアルカンチオール膜であるという構成を有する。
また、上記課題を解決するため、請求項５記載の発明は、絶縁性の基板の表面において露出するよう参照電極、作用電極及び対極が設けられ、基板内には各電極への配線が埋設された構造を有する平板型三電極式電気化学センサの製造方法であって、
参照電極用の下地金属部材の表面に波長２００ｎｍ以下の真空紫外線を照射した後、当該下地金属部材の表面にポリアニリン膜を堆積させて参照電極を形成するという構成を有する。
また、上記課題を解決するため、請求項６記載の発明は、前記請求項５の構成において、前記ポリアニリン膜の堆積を定電流電解法により行う方法であり、アニリンを含む過塩素酸溶液中に前記下地金属部材を浸漬し、前記下地金属部材を定電流電解法における作用電極として使用しながら前記ポリアニリン膜を堆積させるという構成を有する。
【発明の効果】
【００１２】
以下に説明する通り、本願の請求項１記載の発明によれば、参照電極が下地金属部材を覆ったポリアニリン膜で形成されているので、参照電極の機能が安定化し、測定の再現性、信頼性が向上する。
また、請求項２記載の発明によれば、上記効果に加え、ポリアニリン膜は、配線の材料より安定性の高い金属で形成された主部と配線の端部との境界部分も含めて主部を覆っているので、配線の材料の拡散が抑制される。このため、参照電極の機能がさらに安定化し、測定の再現性、信頼性がさらに向上する。
また、請求項３記載の発明によれば、上記効果に加え、作用電極は、金より成る下地金属部材を覆った膜であって、目的物質を選択的に吸着又は脱離、あるいは酸化又は還元させるための自己組織化単分子膜で形成されているので、自己組織化単分子膜を適宜選定することで測定や分析に応じて作用電極を最適化できる。その上、自己組織化単分子膜は電解脱離によって他の電極用の部材から除去できるので、自己組織化単分子膜が他の電極の汚染源となることはなく、高品質のセンサの製造が容易である。この効果は、より電極間距離を短くして低インピーダンスの構造とした場合にも得られるので、高感度、高応答性の平板型三電極式電気化学センサが実現される。
また、請求項４記載の発明によれば、上記効果に加え、自己組織化単分子膜はフェロセンを末端に持つアルカンチオール膜であるので、尿酸に対して自己組織化単分子膜がメディエーターとして機能する。このため、目的物質が尿酸である場合により感度の高い測定や分析が可能となり、この用途の電気化学センサの構成として非常に好適なものとなる。
また、請求項５記載の発明によれば、下地金属部材を覆ったポリアニリン膜で参照電極を形成するので、参照電極の機能が安定化し、測定の再現性、信頼性が向上する。この際、参照電極用の下地金属部材の表面に波長２００ｎｍ以下の真空紫外線を照射した後、当該下地金属部材の表面にポリアニリン膜を堆積させて参照電極を形成するので、参照電極の機能がさらに安定化し、測定の再現性、信頼性がさらに向上する。
また、請求項６記載の発明によれば、上記請求項５の発明の効果に加え、ポリアニリン膜の堆積を定電流電解法により行うので、ポリアニリン膜を所望の厚さで形成することが容易となる。下地金属部材の表面へのポリアニリン膜の堆積手法としては、定電流電解法以外にも定電圧電解法（定電位電解法）、電位ステップ法を用いることができる。しかしながら、これらの手法を採用した場合、下地金属部材に堆積されるポリアニリンはナノメートルサイズのワイヤー構造を形成する。このワイヤー構造は空気中に放置すると３０分間程度で崩壊してしまうため、上記した定電位電解法、電位ステップ法を採用して堆積されたポリアニリン膜は不安定となる。定電流電解法を採用した場合、このような不安定性は存在しないので、安定で均一な厚さのポリアニリン膜を下地金属部材の表面へ体積することが可能となる。
【図面の簡単な説明】
【００１３】
【図１】実施形態に係る平板型三電極式電気化学センサの概略図であり、（ａ）は平面概略図、（ｂ）は側面概略図である。
【図２】図１に示す平板型三電極式電気化学センサの参照電極の構造を示した正面断面概略図である。
【図３】ポリアニリン被覆の参照電極の優位性について確認した実験結果を示す図である。
【図４】図１に示す電気化学センサの作用電極の構造を示した正面断面概略図である。
【図５】実施形態の平板型三極式電気化学センサの製造方法を示した概略図である。
【図６】実施例の電気化学センサを使用した尿酸のＣＶ特性の測定実験の結果を示す図である。
【図７】図６に示すＣＶ特性に従った尿酸の検量線データを示す図である。
【発明を実施するための形態】
【００１４】
次に、この出願の発明を実施するための形態（以下、実施形態）について説明する。
図１は、実施形態に係る平板型三電極式電気化学センサの概略図であり、（ａ）は平面概略図、（ｂ）は側面概略図である。図１に示す電気化学センサは、絶縁性の基板１と、基板１の表面において露出するよう設けられた作用電極２、対極３及び参照電極４と、基板１内に埋設された各配線５１，５２，５３とを備えている。
【００１５】
図１（ｂ）に示すように、この実施形態では基板１は二つの基板１１，１２を重ねて接合したものとなっている。図１（ａ）（ｂ）から解るように、各基板１１，１２は長方形状である。二枚の基板１１，１２は上下に重ねられて接合される。各電極２，３，４は一方の基板１１の表面において露出しており、液相試料を上から滴下して測定する場合、図１（ｂ）に示すようにこの一方の基板１１が上側になるように配置する。以下、説明の都合上、各電極２，３，４が露出している表面を有する一方の基板１１を上側基板とし、他方の基板１２を下側基板ということがある。
【００１６】
各基板１１，１２は、この実施形態ではポリマー樹脂製であり、各種の熱硬化性樹脂、光硬化性樹脂等の中から適宜選定し得る。例えば、ガラスエポキシ樹脂を基板１１，１２の材料とすることができる。
一対の基板１１，１２は、間に配線５１，５２，５３を挟み込みながら接合される。接合については、例えば特許文献２に開示されているようにクッション材を介在させながら嵌め合わせることにより行われ、内部に液相試料が入り込まない液密な構造とされる。この他、化学的に安定な接着材を使用して接合する場合もある。
【００１７】
各配線５１，５２，５３は、銅のような良好な導電性を有する材料で形成され、例えば銅箔を上側基板１１に予め貼り付けしたり、または蒸着及びエッチングによって上側基板１１に予め形成したりされる。
一方、図１（ａ）に示すように、この実施形態では、三電極２，３，４は同心円タイプの構造を有している。即ち、中心に小さい円形の作用電極２が設けられ、これと同心の円周状を成すようにして参照電極４と対極３とが設けられている。対極３が最も外側に位置し、参照電極４は対極３と作用電極２との間に位置する。参照電極４の径は、対極３のほぼ半分である。
【００１８】
図１（ａ）に示すように、配線は、各電極２，３，４についてそれぞれ設けられており、計３本の配線５１，５２、５３が埋設されている。各配線５１，５２，５３の入力側の端部には、端子部６１，６２，６３が形成されている。各端子部６１，６２，６３は、配線５１，５２，５３よりも少し大きな幅で形成された導電体の箔である。
各端子部６１，６２，６３は、上側基板１１の下面に固定されている。図１（ｂ）に示すように、下側基板１２は上側基板１１よりも少し短く、上側基板１１は下側基板１２よりも少しはみ出している。各端子部６１，６２，６３は、このはみ出した部分の下面に固定され、露出した状態となっている。
【００１９】
３本の配線を、第一の配線５１、第二の配線５２、第三の配線５３とすると、第一の配線５１は作用電極２に接続され、第二の配線５２は対極３に接続され、第三の配線５３は参照電極４に接続されている。より具体的に説明すると、上側基板１１は、各電極２，３，４を設けた位置に貫通穴を有している。各貫通穴は、上側基板１１を厚さ方向に貫通した穴である。各穴には、導電性材料が充填されており、各配線５１，５２，５３の一部となっている。導電材料は例えば銅であり、銅ペーストを充填して加熱、固化させることで形成される。
図１（ａ）から解るように、各貫通穴は、各配線５１，５２，５３の終端部の位置から上方に延びるように形成され、各々導電材料が充填される。以下、上側基板１１を上下に貫通して形成された各配線部分５１１，５２１，５３１を配線垂直部と呼ぶ。
【００２０】
この実施形態は、作用電極２、参照電極４及び対極３は、金（Ａｕ）製の主部を有している。各々金製の主部は、スパッタリングより作成された薄膜となっている。即ち、作用電極２の主部は、小さな円形のパターンで形成された金薄膜であり、対極３及び作用電極２は、それぞれ円周状のパターンで形成された金薄膜である。各配線垂直部５１１，５２１，５３１と各主部とは良好な接触性で接合（導通）している。
【００２１】
このような実施形態の平板型三電極式電気化学センサは、対極３については金製の主部のみで形成されているが、参照電極４については、金製の主部の表面にポリアニリン膜を設けた構成となっている。また、作用電極２については、金線の主部の表面に自己組織化単分子膜（Self-Assembled Monolayer、以下、ＳＡＭ膜という）を設けた構成となっている。以下、これらの点について説明する。
【００２２】
まず、参照電極４の構造について図２を使用して説明する。図２は、図１に示す平板型三電極式電気化学センサの参照電極４の構造を示した正面断面概略図である。図２に示すように、実施形態の電気化学センサでは、参照電極４は、配線垂直部５３１に接合している主部４１と、主部４１の表面を覆ったポリアニリン膜４２とで構成されている。尚、「主部」とは便宜上の用語であり、参照電極４の作用として主要な作用を為すものという意味で必ずしも用いられている訳ではない。この点は、作用電極２についても同様である。
【００２３】
参照電極４の構造として、金製の主部４１の表面をポリアニリン膜４２で覆った構造とすることは、発明者らが行った研究の成果によるものである。発明者らは、配線垂直部の端面を金薄膜で被覆した構造の参照電極を有する平板型三極式電気化学センサを使用して各種目的物質の電気化学的測定を行っていたが、再現性や測定の安定性という点でしばしば不十分な結果となっていた。この問題を解決するため、発明者らは、参照電極における金の表面をポリアニリン膜で覆った構造とし、このセンサにより同様に測定を行ったところ、再現性や測定の安定性という点で非常に優れた結果が得られることが判明した。以下、この点を確認した実験の結果について図３を使用して説明する。図３は、ポリアニリン被覆の参照電極の優位性について確認した実験結果を示す図である。
【００２４】
図３に結果を示す実験では、まず、参照電極、作用電極及び対極とも金薄膜より成るセンサを使用した。次に、参照電極について金薄膜をポリアニリン膜で被覆したセンサを使用して実験を行った。いずれのセンサも、基本的な構造は図１に示すのと同様である。
各実験では、０．１Ｍ（モル）濃度の過塩素酸（ＨＣｌＯ４）溶液を目的物質とし、サイクリックボルタンメトリー測定を行った。図３の（ａ）はポリアニリン膜を設けない場合の結果を示し、（ｂ）はポリアニリン膜を設けた場合の結果を示す。各図において、横軸は電位、縦軸は電流である。電流は、参照電極の表面積で割った値（μＡ／ｃｍ２）であり、電位の掃引速度は０．１Ｖ／秒である。
【００２５】
図の煩雑化を避けるため、図３（ａ）では、１回目の測定結果（サイクリックボルタンメトリー特性）、５回目の測定結果、１０回目の測定結果が示されており、（ｂ）では１１回目の測定結果と５回目の測定結果とが示されている。図３（ａ）に示すように、ポリアニリン膜を設けない場合には、それぞれの測定結果において電流ピークのずれが生じており、再現性が確保されていない。一方、図３（ｂ）に示すように、ポリアニリン膜で被覆した場合、１回目と５回目とを比較すると、電流ピークのずれが生じておらず、再現性が確保されている。
【００２６】
図３（ａ）に示す測定の不安定性は、参照電極として用いた金薄膜の表面状態に起因するものと考えられる。即ち、金の表面状態は必ずしも清浄に維持されておらず、表面に吸着した不純物が電位を阻害し、参照電極の機能が不安定となったことによると考えられる。
一方、ポリアニリン膜で金薄膜を被覆すると、金の表面が露出していないため、表面へのイオン種の吸着が抑制され、その結果、参照電極の機能が安定化すると考えられる。また、ポリアニリンの酸化還元反応では、プロトン以外のイオンの移動を伴わないため、系に含まれる種々のイオンや不純物（目的物質以外の液相試料への混入物）からの影響を極めて受けにくい性質がある。上記の例では過塩素酸が目的物質であったが、測定結果の安定性にはこの点も影響しているものと考えられる。
【００２７】
このような実験で確認された点を踏まえ、実施形態の電気化学センサでは、金製の主部の表面をポリアニリン膜で被覆した構造としている。尚、ポリアニリンは、導電性高分子材料の一種であるが、接触している溶液のｐＨにより電気的特性が変化することで知られている。このため、電気化学センサの分野では一般的には用いられない材料である。発明者らは、この点は緩衝液を使用することで解決できること、そして特に生体試料の測定（バイオセンサ）の場合にはリン酸緩衝液のようなｐＨの安定した緩衝液が使われるので問題にはならないことを考慮し、ポリアニリン膜で被覆した構造を想到するに至った。
【００２８】
次に、実施形態の電気化学センサにおける作用電極２の構造について説明する。図４は、図１に示す電気化学センサの作用電極２の構造を示した正面断面概略図である。前述したように、この実施形態では、作用電極２は、金製の主部２１と、主部２１の表面を覆ったＳＡＭ膜２２とで構成されている。この実施形態では、ＳＡＭ膜２２は、フェロセニルヘキサンチオール（ＦｃＣ６ＳＨ）の自己組織化単分子膜となっている。
【００２９】
作用電極２についてもこのようにＳＡＭ膜２２で覆った構造とすることは、金製の主部２１と下地配線（配線垂直部５１１）との界面からの下地配線の材料の拡散を抑制し、測定を安定化させる意義がある。特にＳＡＭ膜２２については、還元脱離による除去が容易で、作用電極用の主部２１の表面にのみＳＡＭ膜２２が形成された状態とすることが容易である。このため、主部２１の表面をＳＡＭ膜２２で覆った構造の作用電極２としている。
【００３０】
そして、この実施形態ではＳＡＭ膜２２はフェロセニルヘキサンチオール膜となっているので、ある種の測定において検出感度をより高める意義もある。即ち、フェロセニルヘキサンチオールは、尿酸に対しては選択的にメディエーターとして機能し、電気化学的に酸化する。このため、酸化電流を測定することで感度の高い定量分析が可能となる。
尚、図４に示すように、ＳＡＭ膜２２についても、金製の主部２１と下地配線５１１の界面が露出しないように形成されていることが好ましい。
【００３１】
次に、実施形態の電気化学センサの好適な製造方法について説明する。以下、説明は、製造方法の発明の実施形態の説明でもある。
図５は、実施形態の平板型三極式電気化学センサの製造方法を示した概略図である。センサの製造に際しては、基板１の表面において露出するように作用電極用の主部２１、対極用の主部（対極３）、参照電極用の主部４１がそれぞれ形成され、基板１内に各配線５１，５２，５３が埋設されて各々主部２１，３，４１に接続されたものを用意する。このような基板１及びその付属物からなるもの１０は、一応は電気化学センサとして機能するものの、実施形態の製品としては半製品と言えるので、以下、半製品センサと呼ぶ。
【００３２】
まず、図５（１）に示すように、波長２００ｎｍ以下の真空紫外線を半製品センサ１０に対して照射する。具体的には、エキシマランプのような真空紫外線ランプ７１により半製品センサ１０に真空紫外線を照射する。半製品センサ１０は、各電極用の主部が露出している側を真空紫外線ランプ７１に向けた状態で配置され、各主部の表面に真空紫外線が照射されるようにする。真空紫外線であるため、照射距離は短く設定される。照射距離の空間を窒素で置換したり、真空排気したりすることもある。この真空紫外線照射により、各電極用の主部の表面の汚れや不純物が除去される。
【００３３】
次に、ＳＡＭ膜作成工程が行われる。具体的には、図５（２）に示すように、半製品センサ１０をＳＡＭ膜形成用の溶液７２に所定時間浸漬する。実施形態では、ＳＡＭ膜２２はフェロセニルヘキサンチオール膜であるので、フェロセニルヘキサンチオールが自己組織化単分子膜として析出する溶液が使用される。例えば、フェロセニルヘキサンチオールを含むエタノール溶液が使用され、各電極の主部（金）の表面にフェロセニルヘキサンチオールのＳＡＭ膜が形成される。
【００３４】
次に、ＳＡＭ膜を選択的に除去するＳＡＭ膜除去工程が行われる。即ち、図５（３）に示すように、半製品センサ１０の各々ＳＡＭ膜が形成されている各電極の主部を含む部位を電解液７３に浸漬し、電気分解によってＳＡＭ膜を選択的に還元脱離させる。電解液７３としては酸化カリウム溶液が使用される。この際、図５（２）に示すように、参照電極用の主部と対極用の主部にのみ−１．５Ｖ程度の電位を印加し、参照電極用の主部及び対極用の主部からＳＡＭ膜を脱離させて除去する。
【００３５】
その後、半製品センサ１０を純水で洗浄した後、ポリアニリン膜作成工程が行われる。この実施形態では、ポリアニリン膜は電解重合法により作成され、特に定電流電解法により作成される。図５（３）に示すように、半製品センサ１０とは別に電解重合用の対極８１と参照電極８２とを用意する。そして、電解重合用の溶液（重合用電解液）７４を溜めた容器内に電解重合用の対極８１、電解重合用の参照電極８２及び半製品センサ１０を浸漬する。
【００３６】
ポリアニリンの電解重合では酸化により重合が進むので、重合用電解液７４に浸漬させた半製品センサ１０における参照電極用の主部を陽極（作用電極）とする。そして、対極を陰極とし、陽極との間で電圧を印加する。陽極を通して流れる電流を一定に保ち、陽極の表面での酸化重合によりポリアニリン膜を形成する。電流の値及び通電時間により、ポリアニリン膜の厚さが制御できる。重合用電解液７４は、例えば過塩素酸の溶液中にアニリンを溶解させたものが使用される。電解重合における対極８１は例えばプラチナ製であり、参照電極８２は銀／塩化銀電極とされる。
尚、定電流電解法を採用する場合、必ずしも参照電極８２を上記容器内の重合用電解液７４に浸漬する必要はない。しかしながら、参照電極８２を重合用電解液７４に浸漬することにより、重合時に上記陽極、陰極間に印加される電位を厳密に制御することが可能となり、結果的にばらつきの無いポリアニリン膜を形成することが可能となる。また、参照電極８２を重合用電解液７４に浸漬することにより、重合用電解液７４の不具合によるエラーをモニタリングすることも可能である。
このようなポリアニリン膜形成工程の後、純水による洗浄をもう一度行うと、実施形態の平板型三電極式電気化学センサが完成する。
【００３７】
実施形態の電気化学センサによれば、参照電極４が下地金属部材を覆ったポリアニリン膜４２で形成されているので、参照電極４の機能が安定化し、測定の再現性、信頼性が向上する。この実施形態では、下地配線の端部を被覆した金属部として金製の主部４１が設けられているが、金がポリアニリンで修飾された構造となっているので、イオン種や不純物の吸着は金表面ほどは生じにくく、このため参照電位が安定して維持される。このため、測定や分析の再現性、信頼性が向上する。
【００３８】
また、ポリアニリン膜４２は、金製の主部４１と配線５３１との境界部分を含めて主部４１を覆っているので、主部４１と境界部分において配線５３１が液相試料に晒されてしまうことはなく、配線５３１の材料が液相試料に溶け出してしまうことが抑制されている。このため、この点でも参照電極４の機能の不安定化が防止されており、より高再現性、高信頼性の測定が行える。
【００３９】
また、実施形態の電気化学センサでは、作用電極２は、主部２１の表面にＳＡＭ膜２２が形成された構造となっているので、ＳＡＭ膜２２を適宜選定することで測定や分析に応じて作用電極２を最適化できる。その上、ＳＡＭ膜２２は電解脱離によって他の電極用の主部３，４１から除去できるので、ＳＡＭ膜２２が他の電極の汚染源となることはなく、高品質のセンサの製造が容易である。この効果は、より電極間距離を短くして低インピーダンスの構造とした場合にも得られるので、平板型三電極式電気化学センサにとって極めて重要な効果であり、この効果により高感度、高応答性の平板型三電極式電気化学センサが実現される。
【００４０】
そして、実施形態の電気化学センサでは、ＳＡＭ膜２２はフェロセニルヘキサンチオール膜であり、尿酸に対してメディエーターとして機能する。このため、目的物質が尿酸である場合により感度の高い測定や分析が可能となる。従って、この用途の電気化学センサの構成として非常に好適なものとなる。尚、ＳＡＭ膜２２の材料としては、フェロセニルヘキサンチオールの他、フェロセニルウンデカンチオールのようなフェロセンを末端に持つ他のアルカンチオールであっても良い。
【００４１】
尚、前述した製造方法において、ポリアニリン膜４２の形成の前に主部４１の表面に真空紫外線を照射する点は、参照電極４の機能をさらに安定化させる意義を有している。参照電極４の表面をポリアニリン膜４１とした構造は上記のような優位性があるが、発明者の研究によると、成膜前に真空紫外線を照射するとさらに再現性が向上することが判明した。この点の理由は必ずしも明らかではないが、金製の主部４１の表面には汚れや不純物の微粒子が付着している場合があり、そのままポリアニリン膜４２を作成してしまうと、ポリアニリン膜４２による機能安定化の効果が十分に得られなくなる場合があると推測される。例えば、ポリアニリン膜４２の表面が滑らかな面でなく凹凸が形成された面となり、イオン種や不純物が捉えられ易くなってしまったり、汚れや不純物が界面に存在する結果、ポリアニリン膜４２と主部４１との接触性が低下し、界面での導電性が低下してしまったりすることが原因として推測できる。
【００４２】
主部４１の表面に真空紫外線を照射すると、有機物である表面の汚れや不純物が分解され、また真空紫外線により生成される活性酸素やオゾンにより酸化され、ＣＯ２やＨ２Ｏのような揮発物となって除去される。このため、ポリアニリン膜４２の表面に凹凸が形成されたり、主部４１に対するポリアニリン膜４２の接触性が低下したりすることが防止される。この結果、ポリアニリン膜４２による参照電極４の機能安定化の効果がさらに高く得られるもの思われる。
【００４３】
また、ポリアニリン膜４２を電解重合により作成する場合、定電流電解法によっている点は、所望の膜厚のポリアニリン膜４２とするのが容易であるという意義がある。定電位電解法や電位ステップ法によりポリアニリン膜４２を作成することも可能であるが、両手法を採用した場合、ポリアニリン膜はナノメートルサイズのワイヤー構造となる。このワイヤー構造は空気中に放置すると３０分間程度で崩壊してしまうため、ポリアニリン膜自体が不安定となる。そこで、定電流電解法を採用し、電流値及び通電時間を適宜選定することでポリアニリン膜４２の厚さを容易に規定することができる。また、堆積されるポリアニリン膜は安定となる。
【００４４】
尚、実施形態の電気化学センサにおいて、基板１のうち各端子部６１，６２，６３が露出している箇所には、不図示のコネクタが装着される。コネクタは、センサに印加する電圧を供給する電源や、センサを通して流れる電流を計測する電流計が適宜接続され、これら電源や電流計を含むシステムの一部として実施形態のセンサが使用される。
実施形態の電気化学センサは、平板型であるので小型のものとすることが容易で、従って測定系全体としても小型のシステムとすることが可能である。それでありながらも、上記のように高再現性のセンサとなっているので、測定系全体としても高信頼性のシステムとなる。
【００４５】
また、実施形態の電気化学センサは、各種生体試料を目的物質としたバイオセンサとして構成することが可能である。特に、リン酸緩衝液のような緩衝液を使用することが多いバイオセンサにとっては、ｐＨを安定化させて測定や分析を行うことが容易であるので、ポリアニリン膜４２を参照電極４に採用した実施形態の電気化学センサの優位性が最大限に発揮されることになる。
【００４６】
例えば、痛風の予防や診断には尿酸値の検出が欠かせないが、実施形態の電気化学センサを使用すれば、小型のシステムで尿酸値の検出が可能になるので、小規模の医療施設でも行えるようになる。また、尿酸値の検出は、血液検査（血液中の尿酸値測定）の他、尿検査によって行える。したがって、場合によっては家庭用のシステムとして構成された測定系に実施形態のセンサが使用されることもあり得る。
【００４７】
上記実施形態において、各電極の主部２１，３，４１は金製であったが、銀その他の安定な金属材料が使用されることもあり、主部の材料は、配線５１１，５２１，５３１よりも化学的に安定な金属材料であれば良い。銀の場合、銀の上に塩化銀を設けた銀／塩化銀構造が採用されることもある。
【００４８】
また、参照電極４は、金製の主部４１の表面にポリアニリン膜４２が形成された構造であったが、主部４１を設けずに配線５４１に対して直接ポリアニリン膜を設けて参照電極とした構造が採用されることもある。従って、下地金属部材は、配線であるか又は配線よりも化学的な安定な材料で形成された主部ということになる。尚、作用電極については、配線５１１が金製の場合、そのままＳＡＭ膜を設けて作用電極とする場合もあり得る。
【実施例】
【００４９】
上記実施形態に属する実施例の電気化学センサについて説明する。
同様に、センサの電極構成としては、対極：金、参照電極：金＋ポリアニリン膜、作用電極：金＋フェロセニルヘキサンチオール自己組織化単分子膜とした。製造工程の各条件を示すと、紫外線照射工程では、中心波長１７２ｎｍを放出するウシオ電気株式会社製のエキシマランプを使用し、照度２０ｍＷ／ｃｍ２、照射時間３分間として半製品センサに真空紫外線を照射した。
【００５０】
次に、ＳＡＭ膜形成工程では、濃度２ｍＭのフェロセニルヘキサンチオールを含むエタノール溶液中に１２時間浸漬することで、半製品センサの各電極用の主部の表面にフェロセニルヘキサンチオールのＳＡＭ膜を形成した。
次に、ＳＡＭ膜除去工程として、濃度０．１Ｍ（モル）の水酸化カリウム溶液に半製品センサの各電極用の主部が形成された部位を浸漬し、参照電極用の主部と対極用の主部に−１．５Ｖの電位を印加して還元脱離を行った。これにより、参照電極用の主部の表面及び対極用の主部の表面からＳＡＭ膜を除去し、参照電極用の主部の表面にのみＳＡＭ膜を残留させた。
【００５１】
次に、純水による洗浄後、ポリアニリン膜形成工程を行った。具体的には、濃度１Ｍのアニリンを含む濃度２Ｍの過塩素酸溶液中に半製品センサを浸漬するとともに、当該溶液中にプラチナ製対極と銀／塩化銀製の参照電極とを浸漬し、半製品センサの参照電極用の主部に１００μＡ／ｃｍ２の電流を１５０秒通電させて当該表面にポリアニリン膜を形成した。その後、純水で再び洗浄し、平板型三電極式電気化学センサを得た。
【００５２】
このようにして得た電気化学センサを使用し、人工尿（尿酸濃度が既知である尿）について尿酸濃度を測定する実験を行った。この実験では、各々尿酸濃度が０μＭ，１００μＭ，３００μＭ，５００μＭである人工尿を使用し、それぞれについてサイクリックボルタメントリー特性（ＣＶ特性）を測定した。測定に際して、各人工尿は、リン酸緩衝溶液（ＰＢＳ）と１：１の割合で混合され、ｐＨ値が７．４になるように調製したものを試料とした。
【００５３】
図６は、このような実施例の電気化学センサを使用した尿酸のＣＶ特性の測定実験の結果を示す図である。図６において、横軸は電位、縦軸は電流であり、電位の掃引速度は、０．１Ｖ／秒である。
また、図７は、図６に示すＣＶ特性に従った尿酸の検量線データを示す図である。図７では、図６におけるＣＶ特性のうち、電位を＋０．４５Ｖとしたときのピーク電流をプロットして検量線を得ている。
図７から明らかなように、０〜５００μＭの濃度範囲で直線状の検量線を得ることができた。健康診断で求められる尿酸の指標は１５０から４５０μＭの範囲であることから、実施例の電気化学センサは、バイオセンサとして実用で使用することができる検出感度があることがわかった。
【００５４】
上記した実施形態においては、ＳＡＭ膜２２はフェロセニルヘキサンチオール膜であり、このＳＡＭ膜２２は尿酸に対しては選択的にメディエーターとして機能し、電気化学的に酸化する。即ち、目的物質である尿酸を酸化又は還元させる機能を有する。
これは、ファラデー反応（目的物質と電極の間で電子の移動を伴う電荷移動に関する反応）を用いた電気化学測定の一例である。
【００５５】
一方、電気化学測定には、非ファラデー反応（固液界面の溶液相側に形成される電気二重層と呼ばれる極薄い厚さの相へ電荷が蓄えられる反応）を用いる場合がある。このような非ファラデー反応を用いた電気化学測定に本発明の電気化学センサを対応させるには、ＳＡＭ膜に目的物質を選択的に吸着また脱離させる機能を付与すればよい。
例えば、ＳＡＭ膜に目的物質が固定されることにより、溶液相側の薄層（電気二重層）が変化する様子を捉えて、上記目的物質の検出を行うことが可能となる。この電気二重層はコンデンサと看做すことができるので、キャパシタンス(μF/ｃｍ２)を観測することにより、目的物質の検出が可能となる。
【００５６】
例えば、目的物質が生体試料である抗原である場合、上記ＳＡＭ膜に抗体を固定化することにより、当該ＳＡＭ膜に目的物質を選択的に吸着する機能を付与することが可能となる。即ち、ＳＡＭ膜上に固定された抗体と、目的物質である抗原との抗原抗体反応により抗原を選択的にＳＡＭ膜に吸着する。
【符号の説明】
【００５７】
１  基板
１１  上側基板
１２  下側基板
２  作用電極
２１  主部
２２  自己組織化単分子膜
３  対極
４  参照電極
４１  主部
４２  ポリアニリン膜
５１〜５３  配線
６１〜６３  端子部
７１  真空紫外線ランプ
【図１】
2015190811.tif 000003
【図２】
2015190811.tif 000004
【図３】
2015190811.tif 000005
【図４】
2015190811.tif 000006
【図５】
2015190811.tif 000007
【図６】
2015190811.tif 000008
【図７】
2015190811.tif 000009